УПЛОТНИТЕЛЬНАЯ МАНЖЕТА

УПЛОТНИТЕЛЬНАЯ МАЙЖЕТА
Полезная модель относится к области уплотнений, преимущественно для работы в агрессивных средах с высоким давлением (20 - 105 МПа и выше), например, для газо-нефтепромыслового оборудования, работающего в средах с содержанием НзЗ и СО2 до 25% по объему.
Известна уплотнительная манжета для агрессивных сред, выполненная в виде кольца V-образного сечения из фторопласта (см., например, а.с. СССР 149982, F 16J 15/32, 1961 г.).
Данная манжета, как наиболее близкая к заявленной по технической сущности и достигаемому результату, принята заявителем за прототип.
К ее недостаткам следует отнести невысокую износостойкость а также эффект хладотекучести при повыщенных давлениях.
В заявленной манжете эти недостатки устранены за счет того, что в основу ее материала из фторопласта введены равномерно распределенные по всему объему порощкообразные фракции : никеля - 17% по массе и дисульфида молибдена 3% по массе, при этом фторопласт составляет остальное. Исходные фракции порошка фторопласта не превышают 0,160 мм, фракции порошка никеля состоят из частиц с размерами не ещее 0,071 мм, а фракции порошка дисульфида молибдена не превышают 0,050 мм.
Сущность полезной модели поясняется чертежами на фиг.1, 2, 3 , где на фиг.1 представлен общий вид в разрезе V-образной манжеты, на фиг.2 - Uобразной манжеты (технология обеспечивает получение и других конструктивных вариантов уплотнений). На фиг. 3 представлена микрофотография шлифа материала манжеты при 100-кратном увеличении, где ПО3.1 показана основа манжеты из фторопласта, а поз.2 и 3 - включения из никеля и дисульфида молибдена соответственно. Изготовление указанной манжеты осуществляется следующим образом.
3F 15 J 15/32
в качестве основы используется порошок фторош1аста-4 (марки С, П, ПН, О ГОСТ 10007-80Е) с размерами частиц не более 0,160 мм, В указанную основу вводится порошок никеля электролитического (марки ПНЭ-1 ГОСТ 9722-79) , 17% по массе с размерами частиц не Волге 0,071 мм и порошок дисульфида молибдена (марки ДМ-1 по ТУ 48-19-133-80), 3% по массе с размерами частиц не более 0,050 мм. Важно отметить при этом, что частицы вводимых порошков имеют развитую поверхность, что позволяет им иметь повышенную сцепляемость с основой. Данная смесь тшательно перемешивается, засыпается в прессформу и прессуется. Полученная  заготовка манжеты подвергается спеканию с последуюш,им охлаждением.
Изготовленная данным методом манжета уплотнительная благодаря равномерному распределению во фторопластовой основе частиц никеля и дисульфида молибдена с указанными процентными соотношениями компонентов обладает достаточно высокой способностью противостоять воздействию агрессивных сред под высоким давлением а также ее истиранию в процессе эксплуатации.
Следует подчеркнуть при этом, что отмеченные свойства полученного материла позволяют изготавливать манжеты, с любым требуемым исходным натягом в том числе и таким , который способен обеспечить самоуплотнение манжет без их принудительного механического поджима.
УУ {  f
Авторы:  Р.Н.Грановский
(7
Т.К.Велиев .Волошенко